(57)【特許請求の範囲】
【請求項１】
エチレンオキシド成分を主体とするポリアルキレンオキシド系ポリマの架橋シートと、透水性シートとが積層されてなる複合吸水性シートであって、部分的に熱融着で積層されていることにより、吸水したときに前記架橋シートの非固着部分がひだ状ないししわ状に変形するようにしたことを特徴とする複合吸水性シート。
【請求項２】
エチレンオキシド成分を主体とするポリアルキレンオキシド系ポリマシートと、透水性シートとを重ね合わせ、凹凸を形成したニップロール又は凹凸を形成した圧着用メッキ板を用いることにより部分的に熱融着した後、電離性放射線または紫外線を照射しポリアルキレンオキシド系ポリマシートを架橋することにより吸水したときに前記架橋シートの非固着部分がひだ状ないししわ状に変形するようにしたことを特徴とする複合吸水性シートの製造方法。
【発明の詳細な説明】
【０００１】
【産業上の利用分野】
本発明は、水を吸収する能力を有するシートに関し、例えば、鮮度保持シート、調湿シート、結露防止用建材シート、コンクリート養生用シート、土壌改良用シート、浸水防止シートなどとして水分の吸収・発散などを目的として使用することができるシートを提供するものである。
【０００２】
【従来の技術】
従来、吸水性材料としては紙、布、不織布などが用いられてきたが、これらは吸水量が少なくまた保水性が弱くて外部からの刺激により水分が遊離するなどの問題があった。
【０００３】
これに対し近年ポリアクリル酸塩系などの吸水性樹脂が用いられる様になってきたが、吸水性樹脂が粉末状のため、保持のためにパルプに分散させたりする必要があり作業性に問題があった。そこで先に、ポリアルキレンオキシドを熱可塑成形した後電離性放射線などを照射することによって吸水性成形品を得ることを提案した。
【０００４】
【発明が解決しようとする課題】
しかしながら、その吸水性成形品は用途によっては吸水速度や吸水倍率が十分でなく、特に一時的に過剰の水分が供給された場合に迅速に吸水できなかったり、また吸水後フィルムの形態を保てない場合があるなどの問題があった。
【０００５】
【課題を解決するための手段】
本発明は、一層がエチレンオキシド成分を主体とするポリアルキレンオキシド系ポリマの架橋層、他層が紙、布、不織布などの透水性シートであり、ポリアルキレンオキシド系ポリマ架橋層が吸水層、そして不織布などの層が吸水速度や吸水倍率の向上、あるいは吸水後の形を保つために設けた層である。
【０００６】
ここで使用するポリアルキレンオキシドには特に制限はなく、エチレンオキシド成分からなるもの、あるいはエチレンオキシドを主体としほかのモノマを共重合して強度や成形性を改良したものが使用できる。
【０００７】
他層は吸水速度や吸水倍率の向上、あるいは吸水後の形状を保つために用いる層で、紙、布、不織布などの透水、吸水性材料を用いる。これらの層は水を瞬時に吸い、吸水後も強度を保持するので本発明の目的に好適であるが、これらをポリアルキレンオキシド系ポリマの架橋層と積層する際には、両者を部分的に固着することが性能上重要である。
【０００８】
すなわちポリアルキレンオキシド架橋シートは、吸水すると寸法が面方向および厚さ方向に２〜３倍程度膨張する。一方不織布や通常の紙は、確かにそれ自身で水を瞬時に吸収する能力を有するが、繊維を繋ぎ止めるためにバインダを用いており水を吸収した時の寸法変化が小さく伸縮性に乏しいため、不織布などを全面的に固着するとポリアルキレンオキシド架橋シートの吸水による膨張が規制され、所望の吸水能力が得られない。
【０００９】
そこでポリアルキレンオキシドポリマ架橋層の吸水膨張を許容して吸水能力を向上させるために、不織布などを部分的に固着するのが有効であることを見出だした。
【００１０】
この積層シートは吸水すると、ポリアルキレンオキシドポリマ架橋層が吸水膨張するが、非固着部分においてひだ状ないししわ状に変形して所望の吸水膨張、ひいては吸水倍率を示す。
【００１１】
この不織布などの層はポリアルキレンオキシド架橋シートの片面または両面に設けることができる。
【００１２】
また固着を部分的に行うために、不織布などに予め凸部を形成しておき、その凸部においてポリアルキレンオキシドシートとの固着を行ってもよい。不織布などに凸部を形成するには、通常のエンボス法やプレス法によることができる。
【００１３】
本発明シートの製造方法としては、ポリアルキレンオキシドが熱可塑性を有することから、まず押出ラミネート、熱ラミネート、プレス積層成形など熱による積層を行う。また、ポリアルキレンオキシドを流延法でシート化してこれを不織布などと貼り合わせてもよい。
【００１４】
その際、押出ラミネートや熱ラミネートにおいてはニツプロールに彫刻などで凹凸を形成して熱融着が全面でなく部分的に行われるようにする。プレス積層成形による場合は圧着用のメツキ板に凹凸を形成すればよい。また不織布などに予め凸部を形成してある場合には、通常のロールなどにより低圧で積層することができる。
【００１５】
次いで、水溶性のポリアルキレンオキシドシートを架橋して吸水性にする。架橋は、電離性放射線または紫外線などを照射することにより行うことができる。これは架橋処理を先に行うと、ポリアルキレンオキシドの融点以上の温度に達しても樹脂が流れず他の層と融着させることが不可能になるためである。
【００１６】
電離放射線の照射量は、吸収線量で０．５〜２０Ｍｒａｄの範囲が適当である。０．５Ｍｒａｄよりも少ないと架橋度が少なくて一部が水により溶出し、また２０Ｍｒａｄよりも大きいと極端に吸水倍率が低下する。電離放射線の照射は、真空中または不活性ガス中で無酸素状態で行うのが好ましい。
【００１７】
【実施例】
実施例１
重量平均分子量１３０，０００のエチレンオキシド系ポリマを、単軸押出機によりＴダイ温度１２０℃の条件下で押出し、厚さ５０μｍのキヤストフイルムを採取し、そのフイルムと不織布（５０μｍ）をラミネータによりロール温度６０℃×圧力３ｋｇ／ｃｍにて貼り合わせた。
【００１８】
その際、ニツプ用のゴムロールには縦横１０ｍｍ間隔に幅２ｍｍの彫刻を施してあり、その部分のみ融着するようにした。
【００１９】
その後、加速電圧２００ｋＶ、吸収線量１５Ｍｒａｄで電子線照射した。得られた積層体は吸水フイルム単独に比し水分の吸収速度が圧倒的に速く瞬時に吸水した。またこの複合シートの吸水量は４５０ｇ／ｍ２  であった。
【００２０】
実施例２
実施例１と同じキヤストフイルムと、縦横１０ｍｍ間隔で幅２ｍｍ、高さ１ｍｍの凸部を有する不織布（１００μｍ）とを、ラミネータによりロール温度６５℃×圧力１ｋｇ／ｃｍにて貼り合わせ、該凸部のみで融着するようにした。
【００２１】
その後加速電圧２００ｋＶ、吸収線量１５Ｍｒａｄで電子線照射した。得られた積層体は吸水フイルム単独に比し水分の吸収速度が圧倒的に速く瞬時に吸水した。またこの複合シートの吸水量は４５０ｇ／ｍ２  であった。
【００２２】
【比較例】
実施例と同じエチレンオキシド系ポリマを、Ｔダイ温度１２０℃の条件下で押出し、厚さ５０μｍのキヤストフイルムを採取し、そのフイルムと不織布（５０μｍ）を熱プレスにより全面積層した。
【００２３】
その後加速電圧２００ｋＶ、吸収線量１５Ｍｒａｄで電子線照射した。得られた積層体は水に接触するとみかけは水分を吸収し始める様に見えるが、吸水フイルムが寸法変化しようとするのに対し不織布は寸法変化を起こすことができず不織布側にカールする程度で、この複合シートの吸水量はせいぜい１００ｇ／ｍ２  に過ぎなかった。また不織布のみの吸水量は５０ｇ／ｍ２  であった。
【００２４】
【発明の効果】
本発明によれば、架橋ポリアルキレンオキシドシートの吸水膨張が妨げられずに十分な吸水能を示すとともに、架橋ポリアルキレンオキシドシートでは瞬時に吸収できない水分を不織布などが吸収するので、瞬間的ならびに経時的に優れた吸水性能を示し、さらに凸部により吸水面積を増加し、凸部の間の架橋ポリアルキレンオキシドシートの吸水膨張体を妨げることが特に少ないものである。
【００２５】
また、複合シートの吸水膨張が面方向に生ぜず、厚さ方向の変形となるので、複合シートの収納スペースが限られているような場合に有利である。